(57)【要約】      （修正有）【課題】高い屈折率を有し、耐熱性および耐溶剤性などに優れた、光学フィルムなどを形成するのに有用な新規なフルオレン骨格含有ポリマー、およびそのポリマーで形成された成形体を提供する。【解決手段】９，９−ビス（３−メチルー４−ヒドロキシフェニル）フルオレン−ジクロロジフェニルシラン共重合体に代表される、特定のフルオレン骨格を含有するとともに、主鎖に特定のケイ素骨格を有するポリマー。さらに、該ポリマーから形成された成形体、特にフィルム。【選択図】なし【特許請求の範囲】
【請求項１】
下記式（１）で表される構造単位を有するフルオレン骨格含有ポリマー。
【化１】
2008239955.tif 000009
（式中、環Ｚは芳香族炭化水素環を示し、Ｅは酸素原子、硫黄原子又はイミノ基、Ｒ１およびＲ２は同一又は異なって置換基、Ｒ３はアルキレン基、Ｒ４およびＲ５は同一又は異なって炭化水素基を示し、Ｒ４およびＲ５は結合していてもよい。ｋは０〜４の整数、ｍは０以上の整数、ｎは０以上の整数である。ただし、環Ｚがベンゼン環であり、かつＥが酸素原子であるとき、ｍ≧１であり、Ｒ２の少なくとも１つは炭化水素基である。）
【請求項２】
式（１）において、Ｒ４およびＲ５がアルキル基又はアリール基である請求項１記載のフルオレン骨格含有ポリマー。
【請求項３】
式（１）において、Ｒ４およびＲ５が結合し、下記式（Ａ）で表される基を形成している請求項１記載のフルオレン骨格含有ポリマー。
【化２】
2008239955.tif 000010
（式中、Ｒ６およびＲ７は置換基、ｐおよびｑは同一又は異なって０〜４の整数、Ｚは直接結合又はメチレン基を示す。）
【請求項４】
下記（ｉ）〜（ｉｉｉ）のいずれかを充足する請求項１記載のフルオレン骨格含有ポリマー。
（ｉ）式（１）において、環Ｚがベンゼン環であり、Ｒ２がアルキル基又はアリール基であり、ｍが１〜２であり、Ｒ３がＣ２−４アルキレン基であり、ｎが０〜１０であり、Ｒ４およびＲ５がＣ１−４アルキル基又はＣ６−１０アリール基であり、Ｅが酸素原子である
（ｉｉ）式（１）において、環Ｚがナフタレン環であり、基Ｒ３がＣ２−４アルキレン基であり、ｎが０〜１０であり、Ｒ４およびＲ５がＣ１−４アルキル基又はＣ６−１０アリール基であり、Ｅが酸素原子である
（ｉｉｉ）式（１）において、環Ｚがベンゼン環又はナフタレン環であり、Ｒ３がＣ２−４アルキレン基であり、ｎが０〜１０であり、Ｒ４およびＲ５が結合してビフェニル−２，２’−ジイル基又はジフェニルメタン−２，２’−ジイル基を形成しており、Ｅが酸素原子である
【請求項５】
５重量％の重量が減少する熱分解温度Ｔｄ５が窒素中において４３０℃以上である請求項１記載のフルオレン骨格含有ポリマー。
【請求項６】
屈折率が波長５８９ｎｍにおいて１．６４以上であり、複屈折率が波長５４６ｎｍにおいて０．１ｎｍ以下である請求項５記載のフルオレン骨格含有ポリマー。
【請求項７】
請求項１記載のフルオレン骨格含有ポリマーで構成された成形体。
【請求項８】
フィルムである請求項７記載の成形体。
【請求項９】
光学フィルムである請求項８記載の成形体。
【発明の詳細な説明】
【技術分野】
【０００１】
本発明は、高い屈折率を有し、光学フィルムなどを形成するのに有用な新規フルオレン骨格含有ポリマー、およびこのポリマーで形成された成形体に関する。
【背景技術】
【０００２】
樹脂や樹脂原料において、熱的特性（耐熱性など）、光学的特性（高屈折率など）などの重要な特性を付与又は改善するため、樹脂の重合成分を選択したり、樹脂を改質可能な化合物を添加するなどの方法がとられている。例えば、フルオレン骨格（９，９−ビスフェニルフルオレン骨格など）を有する化合物は、屈折率、耐熱性などにおいて優れた機能を有することが知られている。このようなフルオレン骨格の優れた機能を樹脂に発現する方法としては、反応性基（ヒドロキシル基、アミノ基など）を有するフルオレン化合物、例えば、ビスフェノールフルオレン（ＢＰＦ）、ビスクレゾールフルオレン（ＢＣＦ）、ビスフェノキシエタノールフルオレン（ＢＰＥＦ）などを樹脂の構成成分として利用し、樹脂の骨格構造の一部にフルオレン骨格を導入する方法が一般的である。例えば、このようなフルオレン骨格を有する樹脂を用いた例として、特開２００２−２８４８６４号公報（特許文献１）には、９，９−ビスフェニルフルオレン骨格を有するポリエステル樹脂で構成された成形材料が開示されている。また、特開２００４−３３９４９９号公報（特許文献２）には、ビスフェノールフルオレン、ビスアミノフェニルフルオレン、ビスフェノキシエタノールフルオレンなどのフルオレン骨格を有する化合物を重合成分とする樹脂（ポリエステル系樹脂、ポリカーボネート系樹脂、ウレタン系樹脂、アクリル系樹脂、ポリアミド系樹脂、ポリイミド系樹脂、エポキシ系樹脂、ビニルエステル樹脂、フェノール系樹脂、アニリン系樹脂など）と、添加剤とを含有する組成物が開示されている。
【０００３】
また、Ｊｏｕｒｎａｌ  ｏｆ  Ｐｏｌｙｍｅｒ  Ｓｃｉｅｎｃｅ  Ｐａｒｔ  Ａ：Ｐｏｌｙｍｅｒ  Ｃｈｅｍｉｓｔｒｙ，  Ｖｏｌ３０  １４０１−１４０６（１９９２）（非特許文献１）には、ジアニリノジフェニルシランとビスフェノール類とを溶融重縮合させ、高いガラス転移温度を有する新規なポリアリールオキシジフェニルシランを得たことが開示されている。この文献には、ビスフェノール類として、ビスフェノールフルオレンを使用し、９，９−ビスフェニルフルオレン骨格を有するポリマーを得たことも記載されている。
【０００４】
このような状況の中、耐熱性などにおいてさらに優れた材料の開発が求められている。なお、この文献では、９，９−ビスフェニルフルオレン骨格を有するポリマーの熱的特性および溶媒溶解性について評価しており、光学特性などについて何ら評価されていない。
【特許文献１】特開２００２−２８４８６４号公報（特許請求の範囲）
【特許文献２】特開２００４−３３９４９９号公報（特許請求の範囲、段落番号［００３２］）
【非特許文献１】Ｊｏｕｒｎａｌ  ｏｆ  Ｐｏｌｙｍｅｒ  Ｓｃｉｅｎｃｅ  Ｐａｒｔ  Ａ：Ｐｏｌｙｍｅｒ  Ｃｈｅｍｉｓｔｒｙ，  Ｖｏｌ３０  １４０１−１４０６（１９９２）
【発明の開示】
【発明が解決しようとする課題】
【０００５】
従って、本発明の目的は、優れた光学的特性（例えば、高屈折率、高透明性、低複屈折性など）を有する新規なフルオレン骨格含有ポリマー、およびこのポリマーで形成された成形体（フィルムを含む）を提供することにある。
【０００６】
本発明の他の目的は、光学的特性に優れるとともに、耐熱性や溶媒溶解性に優れる新規なフルオレン骨格含有ポリマー、およびこのポリマーで形成された成形体（フィルムを含む）を提供することにある。
【課題を解決するための手段】
【０００７】
本発明者らは、前記課題を達成するため鋭意検討した結果、特定のフルオレン骨格を有するとともに、主鎖に特定のケイ素骨格（有機ケイ素骨格、ケイ素含有骨格）を有する新規なフルオレン骨格含有ポリマーが、優れた光学的特性（高屈折率、高透明性、低複屈折性など）を有していること、さらには、従来のフルオレン骨格を有するポリマー（例えば、ジアニリノジフェニルシランとビスフェノールフルオレンとの溶融重縮合物）に比べて耐熱性や耐溶剤性において優れていることを見出し、本発明を完成した。
【０００８】
すなわち、本発明のフルオレン骨格含有ポリマー（フルオレン骨格を有するケイ素含有ポリマー）は、下記式（１）で表される構造単位を有している。
【０００９】
【化１】
2008239955.tif 000002
【００１０】
（式中、環Ｚは芳香族炭化水素環を示し、Ｅは酸素原子、硫黄原子又はイミノ基、Ｒ１およびＲ２は同一又は異なって置換基、Ｒ３はアルキレン基、Ｒ４およびＲ５は同一又は異なって炭化水素基を示し、Ｒ４およびＲ５は結合してもよい。ｋは０〜４の整数、ｍは０以上の整数、ｎは０以上の整数である。ただし、環Ｚがベンゼン環であり、かつＥが酸素原子であるとき、ｍ≧１であり、Ｒ２の少なくとも１つは炭化水素基である。）
前記式（１）において、Ｒ４およびＲ５は、アルキル基又はアリール基であってもよい。また、前記式（１）において、Ｒ４およびＲ５の少なくともいずれか一方がアリール基（例えば、Ｒ４およびＲ５のいずれもがアリール基、Ｒ４がアリール基でありＲ５がアリール基以外の炭化水素基など）であってもよい。また、前記式（１）において、Ｒ４およびＲ５が結合し、下記式（Ａ）で表される基を形成していてもよい。
【００１１】
【化２】
2008239955.tif 000003
【００１２】
（式中、Ｒ６およびＲ７は置換基、ｐおよびｑは同一又は異なって０〜４の整数、Ｚは直接結合又はメチレン基を示す。）
代表的な前記フルオレン骨格含有ポリマーには、下記（ｉ）〜（ｉｉｉ）のいずれかを充足するフルオレン骨格含有ポリマーが含まれる。
【００１３】
（ｉ）式（１）において、環Ｚがベンゼン環であり、Ｒ２がアルキル基又はアリール基であり、ｍが１〜２であり、Ｒ３がＣ２−４アルキレン基であり、ｎが０〜１０であり、Ｒ４およびＲ５がＣ１−４アルキル基又はＣ６−１０アリール基（特に、Ｃ６−１０アリール基）であり、Ｅが酸素原子である
（ｉｉ）式（１）において、環Ｚがナフタレン環であり、基Ｒ３がＣ２−４アルキレン基であり、ｎが０〜１０であり、Ｒ４およびＲ５がＣ１−４アルキル基又はＣ６−１０アリール基（特に、Ｃ６−１０アリール基）であり、Ｅが酸素原子である
（ｉｉｉ）式（１）において、環Ｚがベンゼン環又はナフタレン環であり、Ｒ３がＣ２−４アルキレン基であり、ｎが０〜１０であり、Ｒ４およびＲ５が結合してビフェニル−２，２’−ジイル基又はジフェニルメタン−２，２’−ジイル基を形成しており、Ｅが酸素原子である。
【００１４】
本発明のフルオレン骨格含有ポリマーは、耐熱性、光学的特性などにおいて優れたポリマーであり、例えば、５重量％の重量が減少する熱分解温度Ｔｄ５は、窒素中において４３０℃以上であってもよい。また、本発明のフルオレン骨格含有ポリマーは、屈折率が波長５８９ｎｍにおいて１．６４以上であり、複屈折率が波長５４６ｎｍにおいて０．１ｎｍ以下であってもよい。
【００１５】
本発明には、前記フルオレン骨格含有ポリマーで構成された成形体（例えば、光学フィルムなどのフィルム）も含まれる。特に、前記フルオレン骨格含有ポリマーは、光学的特性に優れているため、前記成形体は、光学用成形体（例えば、光学フィルムなど）であってもよい。
【発明の効果】
【００１６】
本発明の新規なフルオレン骨格含有ポリマーは、主鎖に特定のケイ素骨格を含んでいるとともに、特定のフルオレン骨格を有しており、優れた光学的特性（例えば、高屈折率、高透明性、低複屈折性など）を有している。また、本発明のフルオレン骨格含有ポリマーは、光学的特性に優れるとともに、耐熱性や溶媒溶解性に優れている。
【発明を実施するための最良の形態】
【００１７】
［フルオレン骨格含有ポリマー］
本発明のフルオレン骨格含有ポリマーは、主鎖に、特定のフルオレン骨格と特定のケイ素骨格（有機ケイ素骨格）とを組み合わせて有するポリマーであり、通常、下記式（１）で表される構造単位を有している。
【００１８】
【化３】
2008239955.tif 000004
【００１９】
（式中、環Ｚは芳香族炭化水素環を示し、Ｅは酸素原子（−Ｏ−）、硫黄原子（−Ｓ−）又はイミノ基（−ＮＨ−）、Ｒ１およびＲ２は同一又は異なって置換基、Ｒ３はアルキレン基、Ｒ４およびＲ５は同一又は異なって炭化水素基を示し、Ｒ４およびＲ５は結合してもよい。ｋは０〜４の整数、ｍは０以上の整数、ｎは０以上の整数である。ただし、環Ｚがベンゼン環であり、かつＥが酸素原子であるとき、ｍ≧１であり、Ｒ２の少なくとも１つは炭化水素基である。）
上記式（１）において、環Ｚで表される芳香族炭化水素環としては、ベンゼン環、縮合多環式芳香族炭化水素環（詳細には、少なくともベンゼン環を含む縮合多環式炭化水素環）などが挙げられる。縮合多環式芳香族炭化水素環に対応する縮合多環式芳香族炭化水素としては、縮合二環式炭化水素（例えば、インデン、ナフタレンなどのＣ８−２０縮合二環式炭化水素、好ましくはＣ１０−１６縮合二環式炭化水素）、縮合三環式炭化水素（例えば、アントラセン、フェナントレンなど）などの縮合二乃至四環式炭化水素などが挙げられる。好ましい縮合多環式芳香族炭化水素としては、ナフタレン、アントラセンなどが挙げられ、特にナフタレンが好ましい。なお、フルオレンの９位に置換する２つの環Ｚは同一の又は異なる環であってもよく、通常、同一の環であってもよい。
【００２０】
好ましい環Ｚには、ベンゼン環およびナフタレン環（特にベンゼン環）が含まれる。なお、環Ｚが、縮合多環式芳香族炭化水素環である場合、フルオレンの９位に置換する環Ｚの置換位置は、特に限定されず、例えば、フルオレンの９位に置換するナフチル基は、１−ナフチル基、２−ナフチル基などであってもよい。
【００２１】
また、基Ｒ１で表される置換基としては、特に限定されず、例えば、シアノ基、炭化水素基［例えば、アルキル基、アリール基（フェニル基などのＣ６−１０アリール基）など］などであってもよく、特に、アルキル基である場合が多い。アルキル基としては、メチル基、エチル基、プロピル基、イソプロピル基、ブチル基、ｔ−ブチル基などのＣ１−６アルキル基（例えば、Ｃ１−４アルキル基、特にメチル基）などが例示できる。なお、ｋが複数（２以上）である場合、基Ｒ１は互いに異なっていてもよく、同一であってもよい。また、フルオレン（又はフルオレン骨格）を構成する２つのベンゼン環に置換する基Ｒ１は同一であってもよく、異なっていてもよい。また、フルオレンを構成するベンゼン環に対する基Ｒ１の結合位置（置換位置）は、特に限定されない。好ましい置換数ｋは、０又は１、特に０である。なお、フルオレンを構成する２つのベンゼン環において、置換数ｋは、互いに同一又は異なっていてもよい。
【００２２】
環Ｚに置換する置換基Ｒ２としては、例えば、アルキル基（例えば、メチル基、エチル基、プロピル基、イソプロピル基、ブチル基、ｓ−ブチル基、ｔ−ブチル基などのＣ１−２０アルキル基、好ましくはＣ１−８アルキル基、さらに好ましくはＣ１−６アルキル基など）、シクロアルキル基（シクロペンチル基、シクロへキシル基などのＣ５−１０シクロアルキル基、好ましくはＣ５−８シクロアルキル基、さらに好ましくはＣ５−６シクロアルキル基など）、アリール基［例えば、フェニル基、アルキルフェニル基（メチルフェニル基（又はトリル基、２−メチルフェニル基、３−メチルフェニル基など）、ジメチルフェニル基（キシリル基）など）、ナフチル基などのＣ６−１０アリール基、好ましくはＣ６−８アリール基、特にフェニル基など］、アラルキル基（ベンジル基、フェネチル基などのＣ６−１０アリール−Ｃ１−４アルキル基など）などの炭化水素基；アルコキシ基（メトキシ基、エトキシ基、プロポキシ基、ｎ−ブトキシ基、イソブトキシ基、ｔ−ブトキシ基などのＣ１−４アルコキシ基など）などのエーテル基；アシル基（アセチル基などのＣ１−６アシル基など）；アルコキシカルボニル基（メトキシカルボニル基などのＣ１−４アルコキシカルボニル基など）；ハロゲン原子（フッ素原子、塩素原子など）；ニトロ基；シアノ基；置換アミノ基（ジアルキルアミノ基など）などが挙げられる。
【００２３】
好ましい置換基Ｒ２は、炭化水素基［例えば、アルキル基（例えば、Ｃ１−６アルキル基）、シクロアルキル基（例えば、Ｃ５−８シクロアルキル基）、アリール基（例えば、Ｃ６−１０アリール基）、アラルキル基（例えば、Ｃ６−８アリール−Ｃ１−２アルキル基）など］、アルコキシ基（Ｃ１−４アルコキシ基など）などであり、特に、Ｃ１−４アルキル基（特にメチル基）、Ｃ６−１０アリール基（特にフェニル基）が好ましい。置換基Ｒ２は、同一の環Ｚにおいて、単独で又は２種以上組み合わせて置換していてもよい（すなわち、ｍが複数である場合、Ｒ２は同一又は異なっていてもよい）。また、異なる環Ｚに置換する置換基Ｒ２は互いに同一又は異なっていてもよく、通常、同一であってもよい。
【００２４】
置換基Ｒ２の置換数ｍは、環Ｚの種類などに応じて適宜選択でき、特に限定されず、例えば、０〜８、好ましくは０〜６（例えば、１〜５）、さらに好ましくは０〜４程度であってもよい。特に、環Ｚが、ベンゼン環である場合には、置換数ｍは、例えば、１〜３、好ましくは１〜２である。また、環Ｚが、ナフタレン環などの縮合芳香族炭化水素環である場合、好ましい置換数ｍは、０〜８、好ましくは０〜４、さらに好ましくは０又は１、特に０であってもよい。なお、置換数ｍは、２つの環Ｚにおいて、同一又は異なっていてもよく、通常、同一である場合が多い。なお、置換基Ｒ２の置換位置は、特に限定されず、環Ｚに対する基−［（ＯＲ３）ｎ−Ｅ−］の置換位置に応じて適宜選択できる。例えば、環Ｚがベンゼン環である場合、フェニル基の２〜６位（例えば、３位、３，５−位など）の適当な位置に置換できる。
【００２５】
なお、前記式（１）において、環Ｚがベンゼン環であり、かつＥが酸素原子である（特にＥが酸素原子、硫黄原子又はイミノ基である）とき、ｍ≧１であり、Ｒ２の少なくとも１つは炭化水素基である。すなわち、フルオレンの９位に置換する芳香族炭化水素環が、フェニル基（又はベンゼン環）であるとき、フェニル基は１以上（又は１〜４、好ましくは１〜２）の置換基を有し、置換基のうち少なくとも１つが炭化水素基である。炭化水素基としては、前記例示の炭化水素基（アルキル基、シクロアルキル基、アリール基など）が挙げられ、特にアルキル基（例えば、メチル基などのＣ１−４アルキル基）又はアリール基であってもよい。すなわち、本発明のフルオレン骨格含有ポリマーでは、ポリマーを構成するフルオレン骨格が９，９−ビスフェニルフルオレン骨格であり、Ｅが酸素原子である場合には、前記フェニル基に炭化水素基を有する特定の骨格とする。このような特定のフルオレン骨格とすることにより、フェニル基が無置換のフルオレン骨格［すなわち、９，９−ビス（フェニル）フルオレン骨格］であるフルオレン骨格含有ポリマーに比べて、耐熱性や溶媒溶解性などの特性を向上できる。また、フルオレンの９位に置換する芳香族炭化水素環をナフタレン環などの縮合芳香族炭化水素環とすることにより、耐熱性の向上に加えて、さらに熱膨張性を低減させやすい。
【００２６】
前記式（１）において、基Ｒ３で表されるアルキレン基としては、特に限定されないが、例えば、Ｃ２−１０アルキレン基（例えば、エチレン基、トリメチレン基、プロピレン基、ブタン−１，２−ジイル基、ヘキシレン基などのＣ２−６アルキレン基）などが例示でき、特に、Ｃ２−４アルキレン基（特に、エチレン基、プロピレン基などのＣ２−３アルキレン基）が好ましい。なお、Ｒ３は、同一の環Ｚにおいて、同一の又は異なるアルキレン基であってもよい（すなわち、ｎが複数である場合、Ｒ３は同一又は異なっていてもよい）。すなわち、ｎが２以上の場合、ポリアルコキシ（ポリオキシアルキレン）基［−（ＯＲ３）ｎ−］は、同一のオキシアルキレン基で構成されていてもよく、複数のオキシアルキレン基（例えば、オキシエチレン基とオキシプロピレン基など）で構成されていてもよい。通常、Ｒ３は同一の環Ｚにおいて、同一のアルキレン基であってもよい。また、Ｒ３は、異なる環Ｚにおいて、同一又は異なっていてもよく、通常、同一であってもよい。
【００２７】
オキシアルキレン基（ＯＲ３）の数（付加モル数）ｎは、０〜１５程度の範囲から選択でき、例えば、０〜１２（例えば、１〜１２）、好ましくは０〜８（例えば、１〜８）、さらに好ましくは０〜６（例えば、１〜６）、特に０〜４（例えば、１〜４）であってもよい。なお、置換数ｎは、異なる環Ｚにおいて、同一であっても、異なっていてもよい。また、２つの環Ｚにおいて、オキシアルキレン基の合計（ｎ×２）は、０〜３０程度の範囲から選択でき、例えば、０〜２４（例えば、２〜２０）、好ましくは０〜１６（例えば、２〜１４）、さらに好ましくは０〜１２（例えば、２〜１０）、特に０〜８（例えば、２〜８）であってもよい。なお、式（１）において、Ｅがイミノ基（−ＮＨ−）である場合、ｎは、通常、０である場合が多い。
【００２８】
環Ｚに置換する基−［（ＯＲ３）ｎ−Ｅ−］の置換位置は、特に限定されず、例えば、環Ｚがベンゼン環であるとき、フルオレン類の９位に置換するフェニル基の２〜６位のいずれであってもよい。特に、フェニル基の４位に基−［（ＯＲ３）ｎ−Ｅ−］が置換していてもよい。
【００２９】
なお、本発明のフルオレン骨格含有ポリマーは、後述するように、通常、前記式（１）で表される構造単位を構成するフルオレン骨格に対応する化合物（例えば、後述の式（２）で表される化合物）を重合成分とするポリマーである。すなわち、本発明のポリマーは、前記フルオレン骨格に対応する化合物と、ケイ素原子骨格（−ＳｉＲ４Ｒ５−）に対応する化合物とを反応させて得られる。
【００３０】
また、前記式（１）において、基Ｒ４および基Ｒ５で表される炭化水素基としては、例えば、飽和炭化水素基［例えば、アルキル基（例えば、メチル、エチル、プロピル、イソプロピル、ブチル、ｔ−ブチル、ペンチル、ヘキシルなどのＣ１−１０アルキル基、好ましくはＣ１−６アルキル基、さらに好ましくはＣ１−４アルキル基）、シクロアルキル基（例えば、シクロヘキシル、メチルシクロヘキシルなどのＣ５−１０シクロアルキル基、好ましくはＣ５−８シクロアルキル基）、アリール基（例えば、フェニル、トリル、エチルフェニル、キシリル、ナフチルなどのＣ６−２０アリール基、好ましくはＣ６−１５アリール基、さらに好ましくはＣ６−１０アリール基）、アラルキル基（例えば、ベンジル、フェネチル、フェニルプロピルなどのＣ６−２０アリール−Ｃ１−６アルキル基、好ましくはＣ６−１５アリール−Ｃ１−４アルキル基）など］、不飽和炭化水素基［前記飽和炭化水素基に対応する不飽和炭化水素基、例えば、アルケニル基（例えば、ビニル、アリルなどのＣ２−１０アルケニル基、好ましくはＣ２−６アルケニル基）など］が挙げられる。なお、これらの炭化水素基は、置換基を有していてもよい。置換基としては、前記基Ｒ２の項で例示の基（例えば、アルキル基、アルコキシ基、アシル基、ハロゲン原子、（置換）アミノ基など）が挙げられる。炭化水素基に置換する置換基の個数は、特に限定されず、例えば、０〜４、好ましくは０〜２、さらに好ましくは０〜１であってもよい。置換基の個数が２以上である場合、複数の置換基は同一又は異なっていてもよい。
【００３１】
なお、基Ｒ４および基Ｒ５は、それぞれ同一又は異なってもよい。
【００３２】
また、前記式（１）において、基Ｒ４および基Ｒ５は結合していてもよい（すなわち、基Ｒ４および基Ｒ５が互いに結合してケイ素含有環を形成してもよい）。このような基Ｒ４および基Ｒ５が結合した基（二価基）としては、前記例示の炭化水素基などが互いに結合した基（詳細には、結合しケイ素に結合した二価基）であればよい。このような二価基としては、例えば、例えば、アルキレン基（例えば、トリメチレン基、テトラメチレン基、ペンタメチレン基などのＣ２−９アルキレン基、好ましくはＣ３−７アルキレン基）、下記式（Ａ）で表される基などが含まれる。
【００３３】
【化４】
2008239955.tif 000005
【００３４】
（式中、Ｒ６およびＲ７は置換基、ｐおよびｑは同一又は異なって０〜４の整数、Ｚは直接結合又はメチレン基を示す。）
上記式（Ａ）において、基Ｒ６及び基Ｒ７で表される置換基としては、前記例示の基（例えば、アルキル基、アルコキシ基、アシル基、ハロゲン原子、（置換）アミノ基など）などが挙げられる。また、置換基の個数ｐおよびｑは、それぞれ、０〜４であればよく、好ましくは０〜１、さらに好ましくは０であってもよい。
【００３５】
代表的な上記式（Ａ）で表される基としては、ビフェニル類に対応する二価基（例えば、ビフェニル−２，２’−ジイル基など）、ジフェニルメタン類に対応する二価基（例えば、ジフェニルメタン−２，２’−ジイル基など）などが挙げられる。
【００３６】
好ましい基Ｒ４および基Ｒ５としては、アルキル基（例えば、メチル基などのＣ１−４アルキル基など）、アリール基（フェニル基、ナフチル基などのＣ６−１０アリール基）などの飽和炭化水素基が含まれる。特に、ポリマーの耐熱性や共重合性の観点などから、基Ｒ４および基Ｒ５のうち、少なくとも一方がアリール基であるのが好ましい。代表的な基Ｒ４および基Ｒ５の組み合わせとしては、（１）基Ｒ４および基Ｒ５がいずれもアルキル基である組み合わせ、（２）基Ｒ４および基Ｒ５がいずれもアリール基である組み合わせ、（３）基Ｒ４がアリール基であり、基Ｒ５がアリール基以外の炭化水素基（例えば、アルキル基）である組み合わせなどが挙げられる。また、前記式（１）において、基Ｒ４および基Ｒ５が結合して形成された基（前記式（Ａ）で表される基、例えば、ビフェニル−２，２’−ジイル基など）も好ましい。
【００３７】
代表的なフルオレン骨格含有ポリマーとしては、例えば、（ｉ）前記式（１）において、環Ｚがベンゼン環であり、Ｒ２がアルキル基又はアリール基であり、ｍが１〜２であり、Ｒ３がＣ２−４アルキレン基であり、ｎが０〜１０であり、Ｒ４およびＲ５がＣ１−４アルキル基又はＣ６−１０アリール基（特に、Ｒ４およびＲ５がアリール基）であるフルオレン骨格含有ポリマー、（ｉｉ）前記式（１）において、環Ｚがナフタレン環であり、基Ｒ３がＣ２−４アルキレン基であり、ｎが０〜１０であり、Ｒ４およびＲ５がＣ１−４アルキル基又はＣ６−１０アリール基であるフルオレン骨格含有ポリマー、（ｉｉｉ）前記式（１）において、環Ｚがベンゼン環又はナフタレン環であり、Ｒ３がＣ２−４アルキレン基であり、ｎが０〜１０であり、Ｒ４およびＲ５が結合してビフェニル−２，２’−ジイル基又はジフェニルメタン−２，２’−ジイル基を形成しているフルオレン骨格含有ポリマーなどが含まれる。特に好ましいフルオレン骨格含有ポリマーは、これらのフルオレン骨格含有ポリマーであって、前記式（１）において、Ｅが酸素原子であるポリマーである。
【００３８】
なお、本発明のフルオレン骨格含有ポリマーは、同一又は異なる前記式（１）で表される構造単位を有していてもよい。例えば、本発明のポリマーは、基Ｒ４及び／又は基Ｒ５において異なる構造単位（１）を組み合わせて有するポリマーであってもよい。また、本発明のフルオレン骨格含有ポリマーは、前記式（１）で表される構造単位のみを有してもよく、耐熱性、光学的特性などを十分に保持できる限り、前記式（１）で表される構造単位と、他の構造単位（例えば、前記式（１）において環Ｚがベンゼン環であり、ｍが０である構造単位など）とで構成されていてもよい。例えば、本発明のポリマーは、後述するように、通常、フルオレン骨格に対応するジオール（又はチオール）をジオール成分（ジチオール成分）として得られるポリマーであるが、ジオール成分（又はチオール成分）を、前記フルオレン骨格に対応するジオール（又はチオール）と他のジオール（又はチオール）とで構成されたジオール成分（又はジチオール成分）を重合成分とするポリマーなどであってもよい。
【００３９】
本発明のポリマーの数平均分子量は、例えば、３０００〜５０００００程度の範囲から選択でき、例えば、５０００〜３０００００、好ましくは６０００〜２０００００、さらに好ましくは７０００〜１５００００、特に１００００〜１０００００（例えば、１２０００〜７００００）程度であってもよく、通常８０００〜８００００（例えば、９０００〜５００００）程度であってもよい。なお、本発明のフルオレン骨格含有ポリマーの分子量分布（重量平均分子量Ｍｗ／数平均分子量Ｍｎ）は、例えば、１〜４、好ましくは１．３〜３．５、さらに好ましくは１．５〜３程度であってもよく、通常１．２〜２．５（例えば、１．４〜２）程度であってもよい。
【００４０】
本発明のポリマーは、特定のフルオレン骨格とケイ素原子骨格を有するポリマーであり、熱的特性（耐熱性など）、光学的特性などの各種特性に優れている。例えば、前記ポリマーのガラス転移温度（Ｔｇ）は、例えば、９０℃以上（例えば、９５〜３７０℃）の範囲から選択でき、１２０〜３５０℃、好ましくは１３０〜３００℃、さらに好ましくは１４０〜２７０℃（例えば、１５０〜２５０℃）、特に１５５〜２３０℃（例えば、１６０〜２２０℃）程度であってもよい。なお、前記Ｔｇは、前記式（１）においてｎが０であるとき、比較的高い値となる場合が多い。
【００４１】
また、本発明のポリマーの熱分解温度Ｔｄ５（５重量％の重量が減少する温度）は、窒素中（又は窒素雰囲気下）において、４００℃以上（例えば、４１０〜７００℃）の範囲から選択でき、例えば、４２０〜６５０℃（例えば、４３０〜６２０℃）、好ましくは４５０〜６００℃（例えば、４８０〜５８０℃）、さらに好ましくは５００℃以上（例えば、５２０〜５７０℃程度）であってもよく、通常４３０℃以上（例えば、４５０〜６５０℃、好ましくは５００〜６２０℃程度）であってもよい。特に、前記Ｔｄ５は、前記式（１）においてｎが０であるとき、著しく大きくでき、例えば、５００℃以上である場合が多い。
【００４２】
さらに、本発明のポリマーの屈折率（ｎＤ）は、波長５８９ｎｍにおいて、例えば、１．６２以上（例えば、１．６２５〜１．９程度）、好ましくは１．６３以上（例えば、１．６３５〜１．８５程度）、さらに好ましくは１．６４以上（例えば、１．６４５〜１．８程度）であり、通常１．６４〜１．６７（例えば、１．６４〜１．６６）程度であってもよい。
【００４３】
さらにまた、本発明のポリマーの複屈折率は、波長５４６ｎｍにおいて、２ｎｍ以下（例えば、０〜１．５ｎｍ程度）の範囲から選択でき、例えば、１ｎｍ以下（例えば、０〜０．５ｎｍ程度）、好ましくは０．３ｎｍ以下（例えば、０〜０．２ｎｍ程度）、さらに好ましくは０．１ｎｍ以下（例えば、０．００〜０．０８ｎｍ程度）であってもよい。
【００４４】
［フルオレン骨格含有ポリマーの製造方法］
本発明のフルオレン骨格ポリマーは、前記式（１）で表される構造単位に対応する化合物（成分、モノマー）を重合させることにより製造できる。代表的には、本発明のポリマーは、下記式（２）で表されるフルオレン骨格を有する化合物（又は下記式（２）で表されるフルオレン骨格を有する化合物で構成されたジオール成分、ジチオール成分又はジアミン成分）と、ケイ素原子骨格（−ＳｉＲ４Ｒ５−）に対応する化合物とを反応（重合、縮合、縮合反応）させることにより製造できる。
【００４５】
【化５】
2008239955.tif 000006
【００４６】
（式中、Ｚ、Ｅ、Ｒ１、Ｒ２、Ｒ３、ｋ、ｍ、およびｎは前記と同じ。）
上記式（２）で表される化合物は、前記式（１）で表される構造単位のうち、フルオレン骨格を構成する構造単位に対応するジオール、ジチオール又はジアミンである。このような式（２）で表される化合物において、好ましいＺ、Ｒ１〜Ｒ３、ｋ、ｍおよびｎなどの態様は前記と同様である。なお、前記のように、Ｅがイミノ基である場合（又は式（２）で表される化合物がジアミンである場合）、通常、ｎは０である。
【００４７】
前記式（２）で表される化合物のうち、Ｅが酸素原子である代表的な化合物（フルオレン骨格を有するジオール）には、９，９−ビス（ヒドロキシアリール）フルオレン類、９，９−ビス（ヒドロキシ（ポリ）アルコキシアリール）フルオレン類などが含まれる。９，９−ビス（ヒドロキシアリール）フルオレン類（前記式（２）において、ｎが０、Ｅが酸素原子である化合物）としては、例えば、９，９−ビス（アルキル−ヒドロキシフェニル）フルオレン［９，９−ビス（４−ヒドロキシ−３−メチルフェニル）フルオレン（又は９，９−ビス（４−ヒドロキシ−３−トリル）フルオレン）、９，９−ビス（４−ヒドロキシ−３−エチルフェニル）フルオレン、９，９−ビス（３−ヒドロキシ−２−メチルフェニル）フルオレン（又は９，９−ビス（３−ヒドロキシ−２−トリル）フルオレン）、９，９−ビス（４−ヒドロキシ−３，５−ジメチルフェニル）フルオレン（又は９，９−ビス（４−ヒドロキシ−３，５−キシリル）フルオレン）、９，９−ビス（４−ヒドロキシ−２，６−ジメチルフェニル）フルオレン（又は９，９−ビス（４−ヒドロキシ−２，６−キシリル）フルオレン）などの９，９−ビス（モノ又はジＣ１−４アルキル−ヒドロキシフェニル）フルオレンなど］、９，９−ビス（アリール−ヒドロキシフェニル）フルオレン［例えば、９，９−ビス（４−ヒドロキシ−３−フェニルフェニル）フルオレンなどの９，９−ビス（モノ又はジＣ６−８アリール−ヒドロキシフェニル）フルオレンなど］、９，９−ビス（アラルキル−ヒドロキシフェニル）フルオレン［例えば、９，９−ビス（４−ヒドロキシ−３−ベンジルフェニル）フルオレンなどの９，９−ビス（Ｃ６−８アリールＣ１−２アルキル−ヒドロキシフェニル）フルオレンなど］などの９，９−ビス（ヒドロキシフェニル）フルオレン類（環Ｚがベンゼン環である化合物）；９，９−ビス（ヒドロキシナフチル）フルオレン｛例えば、９，９−ビス［６−（２−ヒドロキシナフチル）］フルオレン、９，９−ビス［１−（６−ヒドロキシナフチル）］フルオレン、９，９−ビス［１−（５−ヒドロキシナフチル）］フルオレンなど｝などの９，９−ビス（ヒドロキシナフチル）フルオレン類（環Ｚがナフタレン環である化合物）などが挙げられる。
【００４８】
９，９−ビス（ヒドロキシ（ポリ）アルコキシアリール）フルオレン類（前記式（２）において、ｎが１以上、Ｅが酸素原子である化合物）としては、前記９，９−ビス（ヒドロキシアリール）フルオレン類に対応し、ｎが１以上である化合物、例えば、９，９−ビス（ヒドロキシアルコキシ−アルキルフェニル）フルオレン｛例えば、９，９−ビス［４−（２−ヒドロキシエトキシ）−３−メチルフェニル］フルオレン（又は９，９−ビス［４−（２−ヒドロキシエトキシ）−３−トリル］フルオレン）、９，９−ビス［２−（２−ヒドロキシエトキシ）−５−メチルフェニル］フルオレン（又は９，９−ビス［２−（２−ヒドロキシエトキシ）−５−トリル］フルオレン）、９，９−ビス［４−（３−ヒドロキシプロポキシ）−３−メチルフェニル］フルオレン、９，９−ビス［４−（２−ヒドロキシエトキシ）−３，５−ジメチルフェニル］フルオレン（又は９，９−ビス［４−（２−ヒドロキシエトキシ）−３，５−キシリル］フルオレン）などの９，９−ビス（ヒドロキシＣ２−４アルコキシ−モノ又はジＣ１−６アルキルフェニル）フルオレンなど｝、９，９−ビス（ヒドロキシアルコキシ−アリールフェニル）フルオレン｛例えば、９，９−ビス［４−（２−ヒドロキシエトキシ）−３−フェニルフェニル］フルオレンなどの９，９−ビス（ヒドロキシＣ２−４アルコキシ−モノ又はジＣ６−８アリールフェニル）フルオレンなど｝などの９，９−ビス（ヒドロキシアルコキシフェニル）フルオレン類（前記式（２）においてｎが１である化合物）；９，９−ビス（ヒドロキシアルコキシナフチル）フルオレン｛例えば、９，９−ビス［６−（２−（２−ヒドロキシエトキシ）ナフチル）］フルオレン、９，９−ビス［１−（６−（２−ヒドロキシエトキシ）ナフチル）］フルオレン、９，９−ビス［１−（５−（２−ヒドロキシエトキシ）ナフチル）］フルオレンなどの９，９−ビス（ヒドロキシＣ２−４アルコキシナフチル）フルオレンなど｝などの９，９−ビス（ヒドロキシアルコキシナフチル）フルオレン類（前記式（１）においてｎが１である化合物）；およびこれらの化合物に対応し、前記式（２）においてｎが２以上である９，９−ビス（ヒドロキシポリアルコキシアリール）−フルオレン類｛例えば、９，９−ビス｛４−［２−（２−ヒドロキシエトキシ）エトキシ］フェニル｝−フルオレンなどの９，９−ビス［（ヒドロキシＣ２−４アルコキシ）Ｃ２−４アルコキシフェニル］−フルオレン（ｎ＝２の化合物）など｝などが挙げられる。これらの化合物（ジオール）は、単独で又は２種以上組み合わせてもよい。
【００４９】
好ましい前記式（２）で表される化合物には、９，９−ビス（アルキル−ヒドロキシフェニル）フルオレン［例えば、９，９−ビス（モノ又はジＣ１−４アルキル−ヒドロキシフェニル）フルオレン］、９，９−ビス（アリール−ヒドロキシフェニル）フルオレン［例えば、９，９−ビス（モノ又はジＣ６−８アリール−ヒドロキシフェニル）フルオレン］、９，９−ビス（ヒドロキシＣ２−４アルコキシ−アルキルフェニル）フルオレン［例えば、９，９−ビス（ヒドロキシＣ２−４アルコキシ−モノ又はジＣ１−６アルキルフェニル）フルオレンなど］、９，９−ビス（ヒドロキシＣ２−４アルコキシ−アリールフェニル）フルオレン［例えば、９，９−ビス（ヒドロキシＣ２−４アルコキシモノ又はジＣ６−８アリールフェニル）−フルオレンなど］、９，９−ビス（ヒドロキシナフチル）−フルオレン、９，９−ビス（ヒドロキシＣ２−４アルコキシナフチル）フルオレンなどが挙げられる。
【００５０】
また、前記式（２）で表される化合物のうち、Ｅが硫黄原子である代表的な化合物（フルオレン骨格を有するジチオール）には、上記例示の前記Ｅが酸素原子である化合物に対応し、前記酸素原子を硫黄原子に代えた化合物が挙げられる。このような化合物としては、例えば、９，９−ビス（メルカプトフェニル）フルオレン類［例えば、９，９−ビス（４−メルカプトフェニル）フルオレンなどの９，９−ビス（メルカプトフェニル）フルオレン；９，９−ビス（４−メルカプト−３−メチルフェニル）フルオレンなどの９，９−ビス（モノ又はジＣ１−４アルキル−メルカプトフェニル）フルオレン；９，９−ビス（４−メルカプト−３−フェニルフェニル）フルオレンなどの９，９−ビス（モノ又はジＣ６−８アリール−メルカプトフェニル）フルオレン］、９，９−ビス（メルカプトナフチル）フルオレン類｛例えば、９，９−ビス［６−（２−メルカプトナフチル）］フルオレン、９，９−ビス［１−（５−又は６−メルカプトナフチル）］フルオレンなど｝、９，９−ビス（メルカプト（ポリ）アルコキシフェニル）フルオレン類｛例えば、９，９−ビス［４−（２−メルカプトエトキシ）−３−メチルフェニル］フルオレンなどの９，９−ビス（メルカプトＣ２−４アルコキシ−モノ又はジＣ１−６アルキルフェニル）フルオレン；９，９−ビス［４−（２−メルカプトエトキシ）−３−フェニルフェニル］フルオレンなどの９，９−ビス（メルカプトＣ２−４アルコキシ−モノ又はジＣ６−８アリールフェニル）フルオレンなど｝、９，９−ビス（メルカプト（ポリ）アルコキシナフチル）フルオレン類｛例えば、９，９−ビス［６−（２−（２−メルカプトエトキシ）ナフチル）］フルオレン、９，９−ビス［１−（５−又は６−（２−メルカプトエトキシ）ナフチル）］フルオレンなど｝などが含まれる。これらの化合物（ジチオール）は、単独で又は２種以上組み合わせてもよい。
【００５１】
さらに、前記式（２）で表される化合物のうち、Ｅがイミノ基である代表的な化合物（フルオレン骨格を有するジアミン）には、上記例示の前記Ｅが酸素原子である化合物に対応し、前記酸素原子をイミノ基に代えた化合物が挙げられる。このような化合物としては、例えば、９，９−ビス（アミノフェニル）フルオレン類［例えば、９，９−ビス（４−アミノフェニル）フルオレン（ビスアニリンフルオレン）などの９，９−ビス（アミノフェニル）フルオレン；９，９−ビス（４−アミノ−３−メチルフェニル）フルオレンなどの９，９−ビス（モノ又はジＣ１−４アルキル−アミノフェニル）フルオレン；９，９−ビス（４−アミノ−３−フェニルフェニル）フルオレンなどの９，９−ビス（モノ又はジＣ６−８アリール−アミノフェニル）フルオレン］、９，９−ビス（アミノナフチル）フルオレン類｛例えば、９，９−ビス［６−（２−アミノナフチル）］フルオレン、９，９−ビス［１−（５−又は６−アミノナフチル）］フルオレンなど｝などが含まれる。これらの化合物（ジアミン）は、単独で又は２種以上組み合わせてもよい。
【００５２】
また、前記式（２）で表される化合物のうち、Ｅが異なる化合物を組み合わせてもよい。例えば、Ｅが酸素原子である化合物（ジオール）とＥが硫黄原子である化合物（ジチオール）とを組み合わせて使用してもよい。通常、ジオール、ジチオールおよびジアミンは、組み合わせることなく、個別に用いる場合が多い。
【００５３】
なお、前記式（２）で表される化合物は、市販品を使用してもよく、合成したものを用いてもよい。例えば、９，９−ビス（ヒドロキシフェニル）フルオレン類は、特開平６−１４５０８７号公報、特開平８−２１７７１３号公報、特開２０００−２６３４９号公報、特開２００２−４７２２７号公報、特開２００３−２２１３５２号公報などを利用して製造できる。また、９，９−ビス（ヒドロキシナフチル）フルオレン類は、前記９，９−ビス（モノヒドロキシフェニル）フルオレン類の製造方法において、フェノール類の代わりに、ヒドロキシナフタレン類（例えば、ナフトールなどのナフトール類）を使用することにより製造できる。また、９，９−ビス（ヒドロキシ（ポリ）アルコキシフェニル）フルオレン類又は９，９−ビス（ヒドロキシ（ポリ）アルコキシナフチル）フルオレン類は、９，９−ビス（ヒドロキシフェニル）フルオレン類又は９，９−ビス（ヒドロキシナフチル）フルオレン類と、基ＯＲ３に対応する化合物（アルキレンオキサイド、ハロアルカノールなど）とを反応させることにより得られる。さらに、９，９−ビス（メルカプトフェニル）フルオレン類および９，９−ビス（メルカプト（ポリ）アルコキシフェニル）フルオレン類は、特開２００２−３３８５４０号公報に記載の方法を利用して製造できる。そして、９，９−ビス（メルカプトナフチル）フルオレン類および９，９−ビス（メルカプト（ポリ）アルコキシナフチル）フルオレン類は、それぞれ、９，９−ビス（ヒドロキシ（ポリ）アルコキシフェニル）フルオレン類および９，９−ビス（ヒドロキシ（ポリ）アルコキシナフチル）フルオレン類の場合と同様にして製造できる。さらに、９，９−ビス（アミノフェニル）フルオレン類及び９，９−ビス（アミノナフチル）フルオレン類は、前記９，９−ビス（ヒドロキシフェニルフルオレン）又は９，９−ビス（ヒドロキシナフチル）フルオレン類の製造方法において、フェノール類又はヒドロキシナフタレン類に代えて、対応する芳香族アミン類（例えば、アニリン、メチルアニリン、アミノナフタレンなど）を用いることにより調製できる。
【００５４】
ケイ素原子骨格（−ＳｉＲ４Ｒ５−）に対応する化合物としては、例えば、（ａ）ジハロシラン類、（ｂ）ジアニリノシラン類（Ｃ６Ｈ５ＮＨ−ＳｉＲ４Ｒ５−ＮＨＣ６Ｈ５）などが挙げられる。本発明では、これらの化合物のうち、穏和な条件で前記式（２）で表される化合物と重合可能であること、入手が容易であることなどの観点から、ジハロシラン類（ａ）を好適に用いることができる。
【００５５】
なお、ジアニリノシラン類（ｂ）を用いた方法は、前記非特許文献１を参照することができる。すなわち、非特許文献１において、ジオール（９，９−ビス（４−ヒドロキシフェニル）フルオレン）に代えて、前記式（２）で表される特定のフルオレン骨格を有する化合物を使用することにより本発明のポリマーを得ることができる。また、ジフェニルジアニリノシランに代えて、Ｒ４およびＲ５の少なくとも一方がフェニル基でない炭化水素基であるジアニリノシランを用いることにより、本発明のポリマーを得ることができる。
【００５６】
前記ジハロシラン類は、下記式（３）で表される化合物である。
【００５７】
【化６】
2008239955.tif 000007
【００５８】
（式中、Ｘ１およびＸ２は同一又は異なってハロゲン原子を示す。Ｒ４およびＲ５は前記と同じ。）
上記式（３）において、Ｘ１およびＸ２で表されるハロゲン原子としては、例えば、塩素原子、臭素原子、ヨウ素原子などが挙げられる。好ましいハロゲン原子は塩素原子である。Ｘ１およびＸ２は異なっていてもよいが、通常、同一であってもよい。また、上記式（３）で表される化合物において、好ましいＲ４およびＲ５は前記と同様である。
【００５９】
代表的な前記式（３）で表される化合物としては、ジハロジアルキルシラン（例えば、ジメチルジクロロシランなどのジＣ１−４アルキルジハロシラン）、アルキル−アリールジハロシラン（例えば、メチルフェニルジクロロシランなどのＣ１−４アルキル−Ｃ６−１０アリールジハロシラン）、アルキル−シクロアルキルジハロシラン（例えば、メチルシクロヘキシルジクロロシランなどのＣ１−４アルキル−Ｃ５−１０シクロアルキルジハロシラン）、ジアリールジハロシラン（例えば、ジフェニルジハロシラン、ジトリルジハロシラン、ジキシリルジハロシラン、フェニルトリルジハロシランなどのジＣ６−１０アリールジハロシラン）、Ｒ４およびＲ５が互いに結合した環状ジハロシランなどが挙げられる。
【００６０】
環状ジハロシランとしては、式（３）において、Ｒ４およびＲ５が結合して環を形成した化合物であれば特に限定されないが、例えば、シラシクロアルカン（例えば、シラシクロペンタン、シラシクロヘキサンなどの４乃至１０員シラシクロアルカン、好ましくは５乃至８員シラシクロアルカンなど）や、下記式（３ａ）で表される化合物などが含まれる。
【００６１】
【化７】
2008239955.tif 000008
【００６２】
（式中、Ｒ６、Ｒ７、ｐ、ｑ、Ｚ、Ｘ１およびＸ２は前記と同じ。）
上記式（３ａ）で表される化合物は、前記式（Ａ）で表される二価基に対応する化合物（ジハロシラン）である。このような化合物としては、例えば、９，９−ジハロ−９−シラフルオレン類（例えば、９，９−ジクロロ−９−シラフルオレンなど）、５，５−ジハロ−５−シラ−５，１０−ジヒドロアントラセン類（例えば、５，５−ジクロロ−５−シラ−５，１０−ジヒドロアントラセンなど）などが挙げられる。これらのジハロシラン類は、単独で又は２種以上組み合わせてもよい。
【００６３】
なお、前記のように、本発明のフルオレン骨格含有ポリマーは、前記式（１）で表される構造単位を少なくとも有している限り、他の構造単位を有していてもよい。このような他の構造単位は、重合成分として、前記式（２）で表される化合物およびケイ素原子骨格（−ＳｉＲ４Ｒ５−）に対応する化合物（特に前記式（３）で表される化合物）に加えて、他の構造単位に対応するモノマーを使用することによりフルオレン骨格含有ポリマーに導入できる。
【００６４】
代表的には、前記式（２）で表されるフルオレン骨格を有する化合物と、他のジオール、他のジチオールや他のジアミンとを組み合わせてもよい。他のジオール（前記式（２）で表されるフルオレン骨格を有する化合物ではないジオール）としては、例えば、アルカンジオール（エチレングリコール、１，２−プロパンジオール、１，３−プロパンジオール、１，４−又は１，２−又は１，３−ブタンジオール、１，５−ペンタンジオール、ネオペンチルグリコールなどのＣ２−１０アルカンジオール、好ましくはＣ２−４アルカンジオール）、ポリアルカンジオール（例えば、ジエチレングリコール、ジプロピレングリコール、トリエチレングリコールなどのジ又はトリＣ２−４アルカンジオールなど）、シクロアルカンジオール（例えば、シクロヘキサンジオールなどのＣ５−８シクロアルカンジオール）、ジ（ヒドロキシアルキル）シクロアルカン（例えば、シクロペンタンジメタノール、シクロヘキサンジメタノールなどのジ（ヒドロキシＣ１−４アルキル）Ｃ５−８シクロアルカンなど）、ジヒドロキシアレーン（ハイドロキノン、レゾルシノールなど）、芳香脂肪族ジオール［１，４−ベンゼンジメタノール、１，３−ベンゼンジメタノールなどのジ（ヒドロキシＣ１−４アルキル）Ｃ６−１０アレーンなど］、ビフェノール、ビスフェノール類［例えば、ビスフェノールＡなどのビス（ヒドロキシフェニル）Ｃ１−１０アルカンなど］、前記式（２）の範疇に属さないフルオレン骨格含有ジオール［例えば、９，９−ビス（ヒドロキシフェニル）フルオレン［９，９−ビス（４−ヒドロキシフェニル）フルオレンなど］などが挙げられる。これらの他のジオールは単独で又は２種以上組み合わせてもよい。
【００６５】
なお、これらの他のジオールの割合は、前記式（２）で表される化合物１モルに対して、０．３モル以下（例えば、０〜０．２５モル程度）、好ましくは０．２モル以下（例えば、０．０１〜０．１５モル程度）、さらに好ましくは０．１モル以下（例えば、０．０２〜０．０８モル程度）であってもよい。
【００６６】
また、他のジチオールとしては、前記例示のジオールに対応する化合物［アルカンジチオール（ジチオエチレングリコールなどのＣ２−４アルカンジチオールなど）など］などが挙げられる。他のジチオールの割合もまた、前記式（２）で表される化合物に対する他のジオールの割合と同様である。また、他のジアミンの場合も同様である。
【００６７】
反応（重合反応）において、前記式（２）で表される化合物［特に、Ｅが酸素原子である化合物（すなわち、ジオール）］と、ケイ素原子骨格（−ＳｉＲ４Ｒ５−）に対応する化合物（特に、前記式（３）で表される化合物）との割合は、前者／後者（モル比）＝１／０．７〜１／１．５、好ましくは１／０．８〜１／１．２、さらに好ましくは１／０．９〜１／１．１、特に１／０．９５〜１／１．０５程度であってもよい。
【００６８】
なお、他のジオール又はジチオール（又はジアミン）を用いる場合、前記式（２）で表される化合物と他のジオール又はジチオール（又はジアミン）との総量を前者として、上記と同様の割合で反応させてもよい。
【００６９】
また、反応において、重合性を損なわない範囲で、少量であれば、３官能以上の化合物、例えば、３以上のヒドロキシル基を有するポリオール［グリセリン、トリメチロールプロパン、トリメチロールエタン、ペンタエリスリトールなどのアルカンポリオール、フルオレン骨格含有化合物（９，９−ビス（ジ又はトリヒドロキシフェニル）フルオレン）など］、トリハロシラン類［例えば、アルキルトリハロシラン（例えば、メチルトリクロロシランなどのトリハロＣ１−４アルキルシラン）、アリールトリハロシラン（例えば、フェニルトリクロロシランなどのトリハロＣ６−１０アリールシラン）、架橋環式炭化水素基を有するトリハロシラン（トリクロロシリルノルボルネンなど）など］、テトラハロシラン類（テトラクロロシランなど）などを使用してもよい。これらの３官能以上の化合物は、単独で又は２種以上組み合わせてもよい。
【００７０】
反応は触媒の存在下で行ってもよい。触媒としては、酸、塩基などが挙げられ、特に塩基（塩基触媒）を好適に用いることができる。
【００７１】
塩基（塩基性触媒）としては、無機塩基［例えば、金属水酸化物（水酸化ナトリウムなどのアルカリ金属又はアルカリ土類金属水酸化物など）、金属炭酸塩（炭酸ナトリウムなどのアルカリ金属又はアルカリ土類金属炭酸塩、炭酸水素ナトリウムなどのアルカリ金属又はアルカリ土類金属炭酸水素塩など）などの無機塩基］、有機塩基｛例えば、脂肪族アミン［第１乃至３級脂肪族アミン、例えば、トリアルキルアミン（トリエチルアミン、ジエチルメチルアミン、ジイソプロピルエチルアミン、トリｎ−プロピルアミン、トリブチルアミンなど）、トリシクロアルキルアミン（トリシクロヘキシルアミンなど）、メチルジシクロヘキシルアミンなどの脂肪族第３級アミン］、芳香族アミン（第１乃至３級芳香族アミン、例えば、Ｎ，Ｎ−ジメチルアニリンなどの芳香族第３級アミン）、複素環式アミン（第１乃至３級複素環式アミン、例えば、ピコリン、ピリジン、ピラジン、ピリミジン、ピリダジン、１−メチルイミダゾール、トリエチレンジアミン、Ｎ，Ｎ−ジメチルアミノピリジン、１，８−ジアザビシクロ［５．４．０］ウンデ−７−センなどの複素環式第３級アミン、ピペリジンなどの複素環式第２級アミンなど）など］などのアミン類；カルボン酸金属塩（酢酸ナトリウム、酢酸カルシウムなどの酢酸アルカリ金属又はアルカリ土類金属塩など）；第４級アンモニウム塩（塩化テトラエチルアンモニウム、臭化テトラエチルアンモニウムなどのハロゲン化テトラアルキルアンモニウム；塩化ベンジルトリメチルアンモニウム、塩化ベンジルトリエチルアンモニウムなどの塩化ベンジルトリアルキルアンモニウムなど）；第４級ホスホニウム塩（塩化ベンジルトリフェニルホスホニウムなど）；アルミニウム化合物（トリアルキルアルミニウムなど）；ゲルマニウム化合物；スズ化合物（塩化スズ、スズカルボキシレート類など）；チタン化合物（チタンアルコキシドなど）など｝などが例示できる。
【００７２】
触媒の使用量は、触媒の種類および触媒作用にもよるが、例えば、前記式（２）で表されるフルオレン骨格を有する化合物（又はジハロシラン類）１モルに対して、０．００１〜１０モル、好ましくは０．００５〜５モル、さらに好ましくは０．０１〜３モル程度であってもよい。
【００７３】
反応は、溶媒の非存在下で行ってもよく、溶媒の存在下で行ってもよい。溶媒としては、炭化水素系溶媒（例えば、ペンタン、ヘキサン、イソヘキサン、メチルペンタン、ヘプタン、イソヘプタン、オクタン、イソオクタン、シクロペンタン、メチルシクロペンタン、シクロヘキサン、メチルシクロヘキサンなどの脂肪族炭化水素；ベンゼン、トルエン、キシレン、エチルベンゼンなどの芳香族炭化水素）、ハロゲン系溶媒（例えば、塩化メチレン、クロロホルム、四塩化炭素、ブロモホルム、塩化エチレン、塩化エチリデン、トリクロロエタン、テトラクロロエタンなどのハロゲン化炭化水素）、エーテル類（例えば、エチルエーテル、イソプロピルエーテル、エチルブチルエーテル、ブチルエーテルなどの鎖状エーテル類；ジオキサン、ジメチルジオキサン、テトラヒドロフラン、テトラヒドロピランなどの環状エーテル類）、ケトン類（例えば、アセトン、メチルエチルケトン、ジイソプロピルケトン、イソブチルメチルケトンなどのジアルキルケトン）、エステル類（例えば、酢酸メチル、酢酸エチル、酢酸ブチルなどの酢酸エステル類など）、ニトリル類（アセトニトリルなど）などが挙げられる。また、反応温度において液状であれば、前記触媒（塩基触媒）を溶媒として使用することもできる。
【００７４】
溶媒の割合は、前記式（２）で表される化合物および前記式（３）で表される化合物の総量１００重量部に対して、例えば、３０〜１０００重量部、好ましくは５０〜５００重量部、さらに好ましくは１００〜４００重量部程度であってもよい。溶媒の割合を上記範囲に調整すると、生成するポリマー又はオリゴマーを溶解させつつポリマーの分子鎖を効率よく成長させることができ、反応効率を高めることができる。
【００７５】
反応は、常温下で行ってもよく、加温下で行ってもよい。反応温度は、ジハロシラン類（ａ）を用いる場合、例えば、２０〜１５０℃、好ましくは３０〜１２０℃、さらに好ましくは４０〜１００℃程度であってもよい。ジハロシラン類（ａ）を用いる方法では、比較的低い反応温度であってもフルオレン骨格含有ポリマーを得ることができる。
【００７６】
また、ジハロシラン類（ａ）を用いる方法では、反応は溶媒を還流させつつ行ってもよい。なお、反応は、通常、不活性雰囲気（窒素、ヘリウム、アルゴンなどの雰囲気）下で行ってもよい。また、反応は、常圧下、加圧下、又は減圧下で行ってもよい。ジハロシラン類（ａ）を用いる方法では、反応は、通常、常圧下で（例えば、常圧下で還流させつつ）行ってもよい。ジハロシラン類（ａ）を用いる方法は、常圧下（さらには比較的低温）で行うことができ、実用性が高い。
【００７７】
なお、反応終了後、生成物であるフルオレン骨格含有ポリマーは、慣用の分離方法、例えば、濾過、濃縮、抽出、晶析、再結晶、カラムクロマトグラフィーなどの分離手段や、これらを組み合わせた分離手段により分離精製できる。
【００７８】
［成形体］
本発明のフルオレン骨格含有ポリマーは、前記のように、優れた光学的特性（高屈折率、低複屈折性、高透明性など）を有している。また、優れた熱的特性（高耐熱性など）も有しており、種々の用途に適用することにより、これらの優れた特性を付与できる。そのため、本発明には、前記フルオレン骨格含有ポリマー（又はその樹脂組成物、以下、樹脂組成物を含めてフルオレン骨格含有ポリマーということがある）で構成された成形体も含まれる。成形体の形状は、特に限定されず、例えば、二次元的構造（フィルム状、シート状、板状など）、三次元的構造（管状、棒状、チューブ状、中空状など）などが挙げられる。
【００７９】
このような成形体は、フルオレン骨格含有ポリマーで構成されていればよく、フルオレン骨格含有ポリマーを含む樹脂組成物で構成してもよい。このような樹脂組成物は、各種添加剤［例えば、充填剤又は補強剤、着色剤（染顔料）、導電剤、難燃剤、可塑剤、滑剤、安定剤（酸化防止剤、紫外線吸収剤、熱安定剤など）、離型剤、帯電防止剤、分散剤、流動調整剤、レベリング剤、消泡剤、表面改質剤、低応力化剤（シリコーンオイル、シリコーンゴム、各種プラスチック粉末、各種エンジニアリングプラスチック粉末など）、耐熱性改良剤（硫黄化合物やポリシランなど）、炭素材など］を含んでいてもよい。これらの添加剤は単独で又は２種以上組み合わせてもよい。
【００８０】
成形体は、例えば、射出成形法、射出圧縮成形法、押出成形法、トランスファー成形法、ブロー成形法、加圧成形法、キャスティング成形法などを利用して製造することができる。
【００８１】
特に、本発明のフルオレン骨格含有ポリマーは、耐熱性に優れているともに、種々の光学的特性に優れているため、フィルム（特に光学フィルム）を形成するのに有用である。フィルムは、前記フルオレン骨格含有ポリマーを、慣用の成膜方法、キャスティング法（溶剤キャスト法）、溶融押出法、カレンダー法などを用いて成膜（又は成形）することにより製造できる。なお、成膜後のフィルムには、用途に応じてさらに延伸処理を施してもよい。
【産業上の利用可能性】
【００８２】
本発明の新規なフルオレン骨格含有ポリマーは、透明性、耐熱性などの各種特性に優れている。特に、高い耐熱性に加えて、高い屈折率、低複屈折などの優れた光学的特性も有している。また、添加剤分散性にも優れ、各種添加剤を含む成形材料としても好適である。例えば、本発明の新規なフルオレン骨格含有ポリマーは、カーボンなどの添加剤を効率よく分散させることができる。
【００８３】
そのため、本発明の新規なフルオレン骨格含有ポリマー（又はその樹脂組成物）は、光学レンズ、光学フィルム、光学シート、ピックアップレンズ、ホログラム、液晶用フィルム、有機ＥＬ用フィルムなどに好適に利用できる。また、本発明のポリマー（又はその樹脂組成物）又はその成形体（例えば、機能発現剤（色素など）を含有する樹脂組成物およびその成形体）は、塗料、帯電防止材、帯電トレイ、導電シート、保護膜（電子機器、液晶部材などの保護膜など）、光ディスク、インクジェットプリンタ、デジタルペーパ、有機半導体レーザー、感熱記録材料、ホログラム記録材料、色素増感型太陽電池、ＥＭＩシールドフィルム、フォトクロミック材料、有機ＥＬ素子、有機感光体、カラーフィルタ、摺動部材、自動車部品材料、航空・宇宙材料、キャリア輸送剤、インキ、接着剤、粘着剤、建材、内装材、樹脂充填材、着色ガラス、発光体、センサーなどに好適に利用できる。
【００８４】
特に、本発明のフルオレン骨格含有ポリマーは、光学的特性に優れているため、光学用途の成形体（光学用成形体）を構成（又は形成）するのに有用である。このような前記フルオレン骨格含有ポリマーで構成された光学用成形体としては、光学フィルムなどが挙げられる。
【００８５】
光学フィルムとしては、偏光フィルム（及びそれを構成する偏光素子と偏光板保護フィルム）、位相差フィルム、配向膜（配向フィルム）、視野角拡大（補償）フィルム、拡散板（フィルム）、プリズムシート、導光板、輝度向上フィルム、近赤外吸収フィルム、反射フィルム、反射防止（ＡＲ）フィルム、反射低減（ＬＲ）フィルム、アンチグレア（ＡＧ）フィルム、透明導電（ＩＴＯ）フィルム、異方導電性フィルム（ＡＣＦ）、電磁波遮蔽（ＥＭＩ）フィルム、電極基板用フィルム、カラーフィルタ基板用フィルム、バリアフィルム、カラーフィルタ層、ブラックマトリクス層、光学フィルム同士の接着層もしくは離型層などが挙げられる。とりわけ、本発明のフィルムは、機器のディスプレイに用いる光学フィルムとして有用である。このような本発明の光学フィルムを備えたディスプレイ用部材（又はディスプレイ）としては、具体的には、パーソナル・コンピュータのモニタ、テレビジョン、携帯電話、カー・ナビゲーション、タッチパネルなどのＦＰＤ装置（例えば、ＬＣＤ、ＰＤＰなど）などが挙げられる。
【実施例】
【００８６】
以下に、実施例に基づいて本発明をより詳細に説明するが、本発明はこれらの実施例によって限定されるものではない。
【００８７】
なお、実施例において得られたポリマーの物性および評価は以下の方法によって行った。
【００８８】
（１）平均分子量測定
ポリマーの分子量（数平均分子量Ｍｎ）及びその分布（Ｍｗ／Ｍｎ）は、溶出液としてクロロホルムを用い、３０℃（流速０．０８５ｍＬ／分）の条件で、２本の連続した線状ポリスチレンゲルカラム（Ｔｏｓｏｈ  ＴＳＫｇｅｌ  Ｇ５０００ＨＸＬ、Ｇ４０００ＨＸＬ）を備えたＪＡＳＣＯ  Ｇｕｌｌｉｖｅｒにより、ポリスチレン標準で、ゲルパーミエーションクロマトグラフィー（ＧＰＣ）によって測定した。
【００８９】
（２）ガラス転移温度（Ｔｇ）測定
示差走査熱量計（島津製作所（株）製、「ＤＳＣ−６０」）を用い、５０ｍＬ／分の窒素流下、１０℃／分の昇温条件で測定した。
【００９０】
（３）熱重量分析（ＴＧＡ）
熱重量分析（ＴＧＡ）は、島津製作所（株）製、「ＴＧＡ−５０」装置を用いて、窒素雰囲気下（流量５０ｍｌ／分）中、加熱速度１０℃／分で行い、熱分解温度を測定した。
【００９１】
（４）光線透過率
「ＵＶ−３６００」（島津製作所（株）製）を用い、厚み０．１ｍｍのサンプルについて、４００ｎｍでの光線透過率を測定した。なお、サンプルは、得られたポリマーを２％の濃度でジオキサンに溶解した溶液をガラスシャーレに塗布し、ゆっくりと乾燥させ、乾固後に９０℃で一晩乾燥して作成したものを用いた。
【００９２】
（５）屈折率：多波長アッベ屈折計「ＤＲ−Ｍ２／１５５０」（アタゴ（株）製）を用い、表３に示した各波長での屈折率を測定した。なお、サンプルは、得られたポリエステル樹脂を２重量％の濃度でジオキサンに溶解した溶液をガラスシャーレに塗布し、自然乾燥後、一晩１００℃で減圧乾燥して作成したものを用いた。
【００９３】
（６）１Ｈ−ＮＭＲ
１Ｈ−ＮＭＲスペクトルは、内標準としてテトラメチルシランを用い、溶媒としてＣＤＣｌ３を用いて、ＪＮＭ−ＬＡ４００／ＷＢ（日本電子製）によって室温で測定した。
【００９４】
（７）複屈折率
複屈折率は、偏光顕微鏡「ＯＰＴＩＰＨＯＴＯ−ＰＯＬ」（Ｎｉｋｏｎ（株）製）を用い、５４６ｎｍの光源にて測定した。なお、サンプルは、得られたポリマーをフィルム化したものを用いた。また、実施例５では、さらにフィルムを２倍に一軸延伸した後の複屈折率（レターデーション値）も測定した。
【００９５】
［実施例１］
アルゴン雰囲気下、マグネチックスターラーおよび乾燥管を備えた二口丸底フラスコ（５０ｍＬ）中で、９，９−ビス（３−メチル−４−ヒドロキシフェニル）フルオレン４．０２ｇ（１０．６ｍｍｏｌ）、ジクロロジフェニルシラン２．６９ｇ（１０．６ｍｍｏｌ）、ピリジン（和光純薬工業製）２．１ｍＬ（２６ｍｍｏｌ）を蒸留テトラクロロメタン１０ｍＬに溶解した混合物を、還流下（８０℃）にて１８時間加熱することにより反応させた。得られた反応混合物をテトラクロロメタン５０ｍＬ、クロロホルム７０ｍＬに溶解し、メタノール９００ｍＬに投入して沈殿物を得た。さらにこの沈殿物を乾燥し、クロロホルム５０ｍＬに溶解してメタノール４５０ｍＬに投入し、白色の沈殿物５．２８ｇ（収率７９％）を得た。１Ｈ−ＮＭＲにより得られた沈殿物を分析した結果、目的物である９，９−ビス（３−メチル−４−ヒドロキシフェニル）フルオレン−ジクロロジフェニルシラン共重合体であることを確認した。得られた沈殿物（共重合体）の重量平均分子量Ｍｗは３００００、分子量分布Ｍｗ／Ｍｎは１．７であった。
【００９６】
得られた沈殿物（共重合体）のガラス転移温度は１７１℃であり、５％熱重量減少温度は５２８℃と非常に耐熱性に優れることがわかった。また得られた沈殿物（共重合体）をフィルム化した結果、光線透過率は７５％であり、透明性に優れるとともに、屈折率が１．６４７と高屈折率、さらには複屈折率が０．０と低複屈折を示し、光学的特性に優れていることがわかった。
【００９７】
以下に、得られた沈殿物（共重合体）の１Ｈ−ＮＭＲスペクトルデータを示す。
【００９８】
１Ｈ−ＮＭＲ（４００ＭＨｚ，ＣＤ２Ｃｌ２，δ）ｐｐｍ：７．８−７．６（ｍ，６Ｈ）、７．５−７．０（ｍ，１２Ｈ）、６．９−６．８（ｍ，２Ｈ）、６．７−６．５（ｍ，４Ｈ）、２．０５（ｓ，６Ｈ）。
【００９９】
［実施例２］
９，９−ビス（４−ヒドロキシフェニル）フルオレン４．４６ｇ（１１．８ｍｍｏｌ）、ジクロロジメチルシラン（和光純薬工業製）１．５２ｇ（１１．８ｍｍｏｌ）、ピリジン２．５ｍＬ（３１ｍｍｏｌ）を用いると共に、反応温度を６０℃とした他は、実施例１と同様にして沈殿物（共重合体）４．８０ｇ（収率８０％）を得た。１Ｈ−ＮＭＲにより得られた沈殿物を分析した結果、目的物である９，９−ビス（４−ヒドロキシフェニル）フルオレン−ジクロロジメチルシラン共重合体であることを確認した。得られた沈殿物（共重合体）の重量平均分子量Ｍｗは１６０００、分子量分布Ｍｗ／Ｍｎは１．７であった。
【０１００】
得られた沈殿物（共重合体）のガラス転移温度は１５２℃、５％熱重量減少温度は４３８℃、光線透過率は７９％、屈折率は１．６３８、複屈折は０．０であった。
【０１０１】
以下に、得られた沈殿物（共重合体）の１Ｈ−ＮＭＲスペクトルデータを示す。
【０１０２】
１Ｈ−ＮＭＲ（４００ＭＨｚ，ＣＤ２Ｃｌ２，δ）ｐｐｍ：７．７２（ｓ，２Ｈ）、７．３１（ｓ，４Ｈ）、７．１７（ｓ，２Ｈ）、６．９２（ｓ，２Ｈ）、６．７８（ｓ，２Ｈ）、６．６３（ｓ，２Ｈ）、２．００（ｓ，６Ｈ）、０．３１（ｓ，６Ｈ）。
【０１０３】
［実施例３］
２．６９ｇのジクロロジフェニルシランを２．９７ｇの９，９−ジクロロシラフルオレンに変更した以外は実施例１と同様にして沈殿物（共重合体）４．３ｇ（収率７６％）を得た。得られた沈殿物（共重合体）において、Ｍｗは１４０００、Ｍｗ／Ｍｎは１．９、ガラス転移温度は１８４℃、５％熱重量減少温度は５４１℃、光線透過率は７６％、屈折率は１．６５、複屈折は０．０であった。
【０１０４】
［実施例４］
溶媒を蒸留テトラクロロメタンから蒸留トルエンに変更し、温度を８０℃から１００℃に変更し、反応時間を１８時間から８時間に変更した以外は実施例２と同様に反応、再沈殿させた結果、白色の沈殿物４．９３ｇ（収率７３％）を得た。１Ｈ−ＮＭＲにより得られた沈殿物を分析した結果、目的物であるビスクレゾールフルオレン−ジクロロジフェニルシラン共重合体であることを確認した。得られた沈殿物（共重合体）の重量平均分子量Ｍｗは２１０００、分子量分布Ｍｗ／Ｍｎは１．６であった。得られた沈殿物（共重合体）のガラス転移温度は１５１℃、５％熱重量減少温度は４３７℃、光線透過率は７９％、屈折率は１．６３８、複屈折は０．０であった。
【０１０５】
[実施例５]
９，９−ビス（４−ヒドロキシフェニル）フルオレン４．４６ｇ（１１．８ｍｍｏｌ）を９，９−ビス［４−（２−ヒドロキシエトキシ）フェニル］フルオレン５．１７ｇ（１１．８ｍｍｏｌ）に変更した以外は実施例２と同様に合成した結果、沈殿物が得られた。１Ｈ−ＮＭＲにより得られた沈殿物を分析した結果、目的物の共重合体であることを確認した。得られた沈殿物（共重合体）の重量平均分子量Ｍｗは７５０００、分子量分布Ｍｗ／Ｍｎは２．３であった。
【０１０６】
以下に、得られた沈殿物（共重合体）の１Ｈ−ＮＭＲスペクトルデータを示す。
【０１０７】
１Ｈ−ＮＭＲ（４００ＭＨｚ，ＣＤ２Ｃｌ２，δ）ｐｐｍ：７．６８（ｄ，２Ｈ）、７．６２(ｍ、１０Ｈ)、７．４−７．２（ｄ，４Ｈ）、７．１９（ｔ，２Ｈ）、７．０３(ｄ、４Ｈ)、６．６５（ｄ，４Ｈ）、４．０４(ｔ、４Ｈ)、３．９６（ｔ，４Ｈ）。
【０１０８】
得られた沈殿物（共重合体）のガラス転移温度は９９．８℃であり、５％熱重量減少温度は４４３℃であった。また、得られた沈殿物（共重合体）をフィルム化した結果、屈折率が１．６５９と高屈折率であり、さらにはレターデーションが０．０／ｎｍ、２倍に延伸した後のレターデーションも０．０／ｎｍと極めて低い複屈折を示し、光学的特性に優れていることがわかった。